(57)【特許請求の範囲】
【請求項１】
レーザー回折式粒度分布測定装置で測定される平均粒子径が０．２μｍを超え、１．０μｍ以下であり、且つ硫化水素吸着容量が０．０１〜１．０ｍｍｏｌ／ｇである酸化亜鉛、およびバインダーを混合してなる塗工液を、支持体の少なくとも片面に塗布又は含浸させてなる防錆シートであって、
前記塗工液における前記バインダー固形分に対する前記酸化亜鉛の含有質量比（酸化亜鉛／バインダー固形分）は、９５／５〜８０／２０であり、且つ
前記支持体単独の透気度に対する、前記防錆シートの透気度増加量が、２００秒以下である防錆シート。
【請求項２】
前記酸化亜鉛は、前記防錆シート中に３ｇ／ｍ２以上含有されている請求項１に記載の防錆シート。
【請求項３】
前記バインダーとして水性エマルジョンを用いている請求項１又は２に記載の防錆シート。
【請求項４】
前記塗工液は、水を分散媒として用いたものである請求項１〜３のいずれかに記載の防錆シート。
【請求項５】
前記支持体の塩素イオン量が５〜２００ｐｐｍであり、且つ硫酸イオン量が３０〜１５０ｐｐｍである請求項１〜４のいずれかに記載の防錆シート。
【発明の詳細な説明】
【技術分野】
【０００１】
本発明は、接点や導線等の、銀製、銅製部材や部品を含む物品、硫化水素による腐食が問題となる物品を包装するための防錆シートに関するものである。
【背景技術】
【０００２】
接点や導線等、銀や銅を主要材料とする部材や部品が、電気製品には多く用いられている。これらの部材は、比較的耐食性に優れているものの、硫化水素による腐食は免れがたい。特に、自動車の出入りが激しい倉庫などにこれらの製品が保管されている場合、自動車からの排気ガスに含まれる硫化水素が原因となって銀製や銅製部品、部材を激しく腐食し、製品の品質低下をもたらす。
【０００３】
このため、硫化水素を吸着させる性能を持たせた包装材料で、これらの部品を包装して、保管することが提案されている。
例えば、特開昭６３−９９３９９号公報（特許文献１）には、活性炭微粉末；銅、亜鉛等の金属化合物；およびバインダーを含有する組成物を板紙に塗布又は含浸させてある防食用板紙が提案されている。
【０００４】
特許文献１の防食用板紙は、活性炭及び金属化合物が相乗的に作用して、硫化水素やメルカプタンを吸着固定している。特許文献１で用いられている組成物は、金属化合物として硫酸銅、バインダーとしてＳＢＲラテックスを使用し、分散性の向上のために界面活性剤を含有させた水性組成物である。
【０００５】
また、特開２００３−５２８００号公報（特許文献２）には、比表面積４０〜１００ｍ２／ｇ、且つ硫化水素消臭容量が３ｍｍｏｌ／ｇ以上、走査型電子顕微鏡で測定される一次粒子径が０．２μｍ以下である微粒子酸化亜鉛からなる消臭剤が提案されており、当該消臭剤を紙の抄紙工程で導入したり、バインダーとともに分散させた液体を紙に塗布、浸漬することが提案されている。そして、実施例では、当該酸化亜鉛３質量部、アクリル系バインダー３質量部を添加した塗布用懸濁液（段落番号００５１）、キシレン溶剤１００質量部に対して、アクリル樹脂７０質量部及び分散剤３質量部、酸化亜鉛２００質量部含有した塗布用のペースト状組成物（段落番号００５５）が開示されている。
【０００６】
また、特開２００６−１２４８１９号公報（特許文献３）には、銀製品の表面の変色抑制方法として、一次粒子径が０．１μｍ以下の酸化亜鉛、酸化チタン等の無機酸化物を混入してなるアクリル系樹脂塗料を、厚み０．２〜１０μｍ塗布することが開示されている。銀の色調を損なわないために、透明性に優れたアクリル樹脂系塗料を用いているが、吸着剤である無機酸化物とアクリル樹脂塗料との含有割合などについての開示はない。
【特許文献１】特開昭６３−９９３９９号公報
【特許文献２】特開２００３−５２８００号公報
【特許文献３】特開２００６−１２４８１９号公報
【発明の開示】
【発明が解決しようとする課題】
【０００７】
上記のように、包装材料に、酸化亜鉛及びバインダーを含有する組成物を塗布等することにより、腐食の原因となる硫化水素の吸着能を付与した包装材料が種々提案されているが、近年の製品の精密化、高性能化への高まりから、銀製、銅製部材や部品への耐腐食に対する要求は高く、未だ満足するものは得られていない。
【０００８】
本発明は、以上のような事情に鑑みてなされたものであり、その目的とするところは、酸化亜鉛の硫化水素吸着能を十分に発揮させた包装材料としての防錆シートを提供することにある。
【課題を解決するための手段】
【０００９】
本発明者らは、バインダーの種類、酸化亜鉛とバインダーの含有比率、塗工量などを種々に検討した結果、本発明にいたった。
すなわち、本発明の防錆シートは、レーザー回折式粒度分布測定装置で測定される平均粒子径が０．２μｍを超え、１．０μｍ以下であり、且つ硫化水素吸着容量が０．０１〜１．０ｍｍｏｌ／ｇである酸化亜鉛、およびバインダーを混合してなる塗工液を、支持体の少なくとも片面に塗布又は含浸させてなるものであって、
前記塗工液における前記バインダー固形分に対する前記酸化亜鉛の含有質量比（酸化亜鉛／バインダー固形分）は、９５／５〜８０／２０であり、且つ
前記支持体単独の透気度に対する、前記防錆シートの透気度増加量が、２００秒以下であるものである。
【００１０】
前記酸化亜鉛は、本発明の防錆シート中に３ｇ／ｍ２以上含有されていることが好ましい。
【００１１】
前記バインダーとして水性エマルジョンを用いていることが好ましく、前記塗工液は、水を分散媒として用いたものであることが好ましい。
【００１２】
また、前記支持体の塩素イオン量が５〜２００ｐｐｍであり、且つ硫酸イオン量が３０〜１５０ｐｐｍであることが好ましい。
【発明の効果】
【００１３】
本発明の防錆シートは、特定の酸化亜鉛をバインダーで支持体に付着させたもので、酸化亜鉛とバインダーの含有比率を調整することで、酸化亜鉛による硫化水素の吸着が有効に発揮され、銀製、銅製部品を含む被包装物の腐食を防止できる。
【発明を実施するための最良の形態】
【００１４】
本発明の防錆シートは、レーザー回折式粒度分布測定装置で測定される平均粒子径が０．２μｍを超え、１．０μｍ以下であり、且つ硫化水素吸着容量が０．０１〜１．０ｍｍｏｌ／ｇである酸化亜鉛、およびバインダーを混合してなる塗工液を、支持体の少なくとも片面に塗布又は含浸させてなるものである。
【００１５】
〔塗工用組成物〕
はじめに、本発明の防錆シート作成に用いられる塗工液（塗工用組成物）について説明する。
本発明で用いられる酸化亜鉛は、レーザー回折式粒度分布測定装置を用いて測定される平均粒子径が０．２μｍを超え、１．０μｍ以下であり、好ましくは０．２μｍを超え、０．８μｍ以下であり、より好ましくは０．７μｍ以下のものである。
ここで、レーザー回折式粒度分布測定装置を用いて測定される平均粒子径とは、水系分散液の状態で測定される平均粒子径で、数平均粒子径に該当する。
【００１６】
また、本発明で用いられる酸化亜鉛は、硫化水素吸着容量が０．０１〜１．０ｍｍｏｌ／ｇである。ここで、硫化水素吸着容量は以下の方法によって測定した値である。所定の大きさのろ紙などに酸化亜鉛を所定量担持し、乾燥した後、空気を通さないガスバッグ（商品名テドラーバッグなど）内に入れた後に密封し、硫化水素を注入する。注入時と一定時間後のガスバッグ内の濃度を何点か測定し、ガスバッグ内の残存濃度がほとんど下がらなくなった時点の濃度を記録する。この際の初期濃度と一定時間後の濃度差から酸化亜鉛が除去したガス量を計算し、この値をガスのモル濃度に変換する。このモル濃度を酸化亜鉛担持量で割ることにより、酸化亜鉛１ｇあたりの吸着容量を算出する。
【００１７】
本発明で用いられるバインダーは、酸化亜鉛を支持体に固着させるための役割を有する。
バインダーとしては、水又は水系媒体を分散媒とするエマルジョンタイプのバインダーが好ましく用いられる。具体的には、アクリル樹脂エマルジョン、ＳＢＲ（スチレン−ブタジエンゴム）ラテックス、ＮＲ（ニトリルゴム）ラテックスなどが挙げられる。このようなエマルジョン型バインダーは、酸化亜鉛との含有比率を調整することで、ポーラスな塗膜を形成することができる。
【００１８】
上記アクリル樹脂エマルジョンは、アクリル酸エステル若しくはメタクリル酸エステル（以下、両者を区別しないときは「（メタ）アクリル酸エステル」と総称する）のホモポリマー又はコポリマーあるいは（メタ）アクリル酸エステルと共重合可能な１種または２種以上のモノマーとの共重合体である。
【００１９】
上記（メタ）アクリル酸エステルとしては、（メタ）アクリル酸メチル、（メタ）アクリル酸エチル、（メタ）アクリル酸ブチル、（メタ）アクリル酸２−エチルヘキシル、（メタ）アクリル酸オクチル等の（メタ）アクリル酸の炭素数１〜１０のアルキルエステルが用いられる。
【００２０】
上記共重合可能なモノマーとしては、アクリル酸、メタクリル酸、イタコン酸、マレイン酸、フマル酸、クロトン酸等のエチレン系不飽和カルボン酸；酢酸ビニル、プロピオン酸ビニル等のビニルエステル；スチレン、ビニルトルエン、ビニルピロリドン等の芳香族ビニル化合物や複素環式ビニル化合物；アクリル酸ヒドロキシエチル、メタクリル酸ヒドロキシエチル等の（メタ）アクリル酸のヒドロキシアルキルエステル；アクリルアミド、メタクリルアミド、Ｎ−メチロールアクリルアミド、Ｎ−メチロールメタクリルアミド等の（メタ）アクリルアミドまたはその誘導体；エチレン、プロピレン等のα−オレフィン類、；（メタ）アクリロニトリル等のニトリル類などが挙げられる。
【００２１】
以上のようなエマルジョンタイプのバインダーの固形分と酸化亜鉛とは、塗工用組成物において、バインダー固形分：酸化亜鉛（質量比）が、５：９５〜３０：７０となる範囲で含有されることが好ましい。より好ましくは８：９２〜２０：８０であり、さらに好ましくは９：９１〜１５：８５である。
バインダー含有比率が多くなりすぎると、ガス透過性に優れたポーラスな塗工層が得られにくくなり、捕捉すべき硫化水素を塗膜表面でしか得ることができなくなり、酸化亜鉛による硫化水素吸着効果が十分発揮できない傾向にある。
【００２２】
塗工用組成物には、上記バインダー、酸化亜鉛のほか、必要に応じて、公知の添加剤、例えば、顔料、消泡剤、濡れ剤、防腐剤、分散剤、増粘剤、帯電防止剤等の各種助剤を適宜添加してもよい。
【００２３】
本発明で用いられる塗工用組成物は、以上のような成分を、分散媒に分散させてなる分散液である。
分散媒としては、水、メタノール、エタノール、プロパノール等の低級アルコールまたはこれらの混合物が用いられる。これらのうち、特に水が好ましく用いられる。酸化亜鉛の水分散液、エマルジョン型バインダーを混合することで、これらの成分の分散媒が組成物の分散媒となってもよいし、これらの成分を、分散媒に添加混合することにより、組成物（塗工液）を調製してもよい。
【００２４】
〔支持体〕  
本発明の防錆シートに用いられる支持体としては、紙、一般防錆紙、表面に顔料、ラテックス等を塗工したコーテッド紙、ポリオレフィン系樹脂の合成紙、プラスチックフィルム、ポリエチレン樹脂、ポリプロピレン樹脂等を紙にラミネートしてなる積層体、或いはこれらの複合シート等から選ぶことができる。
ここで、一般防錆紙とは、紙に従来から用いられている揮発性の防錆剤を含浸させたもので、気化した防錆剤が被包装物表面に付着することにより、主として卑金属に対して防錆効果を発揮するものである。防錆剤としては、例えば、亜硝酸ジシクロヘキシルアンモニウム、カプリル酸ジシクロヘキシルアンモニウム、炭酸ジシクロヘキシルアンモニウム、亜硝酸ジイソプロピルアンモニウム、安息香酸モノエタノールアンモニウム、安息香酸ソーダ、安息香酸、カプリル酸、カプリン酸、安息香酸イソプロピル、安息香酸ブチル、桂皮酸ブチル、カルバミン酸アンモニウム、モノエチルアミン、ジエチルアミン、モノエタノールアミン、ジエタノールアミン、トリエタノールアミン、モルホリン、メチルモルホリン、エチルモルホリン、ヘキサメチレンテトラミン、ベンゾトリアゾール、トリルトリアゾール、尿素、チオ尿素、亜硝酸ソーダ等を用いることができ、被包装物の種類に応じて適宜選択される。
【００２５】
前記支持体の塩素イオン量は５〜２００ｐｐｍであることが好ましく、より好ましくは５〜１５０ｐｐｍである。また、支持体の硫酸イオン量は３０〜１５０ｐｐｍであることが好ましく、より好ましくは３０〜１００ｐｐｍである。塩素イオン、硫酸イオン自体が錆発生の原因となる場合があり、支持体におけるこれらの含有量を低く抑えることにより、防錆シートによる防錆効果を有効に発揮させることが可能となる。
【００２６】
ここで、支持体の塩素イオン量、硫酸イオン量とは、ＪＩＳ  Ｐ８１４４「紙、板紙およびパルプ水溶性塩化物の分析方法」８及び９ａに記載の前処理を行った後、イオンクロマト法（例えばダイオネクス社製のＩＣＳ−２０００型使用）により測定される量で、支持体（質量）に対する濃度をいう。なお、上記前処理とは、三角フラスコに、約５ｍｍ×５ｍｍに裁断した試料（絶乾相当量約１２ｇ）を精坪し、純水（約１２５ｍｌ）をいれ、還流冷却器つきウォーターバスで熱水抽出（１時間）、室温にもどした後、２００ｍｌメスフラスコでメスアップし、０．４５μｍクロマトディスクでろ過することにより行う。
【００２７】
〔防錆シートの製造〕  
上記支持体の少なくとも一面に、上記塗工用組成物（塗工液）を塗布又は含浸して、防錆シートを作成する。
塗工量は、塗工用組成物におけるバインダー及び酸化亜鉛の含有量にもよるが、支持体の透気度に対する、最終的に得られる防錆シートの透気度増加量が２００秒以下となる量であることが好ましく、より好ましくは１５０秒以下、さらに好ましくは１２０秒以下である。
【００２８】
透気度増加量が２００秒を超えると、防錆シート中に酸化亜鉛が所定量含有されていても、期待する硫化水素吸着量が得られない傾向にあるからである。このことは、塗工用組成物の塗布又は含浸により形成された塗工層が緻密な塗膜となって、塗膜内部あるいは支持体内部に含浸された酸化亜鉛が硫化水素の吸着に寄与しないためではないかと考えられる。
【００２９】
ここで、支持体単独及び防錆シートとしての透気度は、ＪＡＰＡＮ  ＴＡＰＰＩ  紙パルプ試験方法Ｎｏ．５−２：２０００に準じて、王研式透気度計（旭精工社製デジタル型王研式透気度・平滑度試験機）を用いて測定される値である。
【００３０】
塗工液の塗布量は、上記要件を満足できる量であればよく、塗工用組成物の組成にもよるが、通常、乾燥後塗布量で、３〜２０ｇ／ｍ２程度が好ましく、６〜１８ｇ／ｍ２程度がより好ましく、７〜１５ｇ／ｍ２程度がさらに好ましい。
【００３１】
塗布または含浸方法としては、例えば、バーコーティング、エアナイフコーティング、ロールコーティング、バリバーブレードコーティング、ピュアブレードコーティング、グラビアコーティング、ロッドコーティング、ショートドウェルコーティング、カーテンコーティング、ダイコーティング等の従来公知の塗布または含浸方法がいずれも採用できる。
【００３２】
なお、支持体として、紙、コーテッド紙等の両面から水性媒体を吸収できる支持体を用いた場合、塗工用組成物の塗工は片面または両面のいずれでもよい。作製された防錆シートは、酸化亜鉛塗工面が内側となるように、包装することが好ましい。これにより、外気に含まれる硫化水素が包装体内に進入することを防止し、被包装物を硫化水素から保護することができる。
【００３３】
一般防錆紙を支持体として用いる場合、防錆剤が塗布された面と反対側の面に、塗工用組成物を塗布または含浸させる。作製された防錆シートは、酸化亜鉛塗工面が外表面側となるように、包装することが好ましい。これにより、外気に含まれる硫化水素が包装体内に進入することを防止し、被包装物を硫化水素から保護することができるとともに、包装体内部に、包装材料の内表面側に塗工された防錆剤が気化して、被包装物に含まれる亜鉛、ニッケル、鉄などの卑金属の腐食を防止することができる。
【００３４】
さらに、支持体として、紙とオレフィン系樹脂フィルムとの積層体を用いた場合、紙面に塗工用組成物を塗布または含浸させた防錆シートを作製する。作成した防錆シートは、オレフィン系樹脂フィルムが外表面、酸化亜鉛塗工面が内側となるように、包装することが好ましい。これにより、オレフィン系樹脂フィルムが、包装体内への外気、湿分の浸透を防止するとともに、オレフィン系樹脂フィルムを通過した硫化水素、又は包装内にもとから存在していた硫化水素を酸化亜鉛が吸着することで、包装体内雰囲気まで浸透することを防止して、硫化水素から被包装物を保護することができる。
【００３５】
本発明に係る塗工用組成物の塗布又は含浸により、酸化亜鉛が支持体表面に付着又は内部に含浸される。防錆シート中の酸化亜鉛の含有量は、３ｇ／ｍ２以上が好ましく、より好ましくは６ｇ／ｍ２以上であり、さらに好ましくは７ｇ／ｍ２以上である。含有量の上限は特に規定しないが、１３ｇ／ｍ２程度で吸着効果は飽和するので、コスト面から１３ｇ／ｍ２程度以下とすることが好ましい。
【００３６】
防錆シート中の酸化亜鉛量は、原則としては、塗工液組成と塗工量（固形分量）により求められる量である。具体的には、１／１０米坪に裁断した支持体重量をＢ、塗工により作成した１／１０米坪の防錆シートを１０５±５℃で２０分間乾燥した後の重量をＣとして、下記式により算出される塗工量Ｗと、組成物中の全固形分量に対する酸化亜鉛含有比率から求められる。
Ｗ＝Ａ（Ｃ−Ｂ）
式中、Ａは米坪換算のための倍率である。
【００３７】
塗工液組成が既知の場合、塗工液に含有される酸化亜鉛が防錆シート作製中に塗工層から脱落しない場合などは上記のようにして酸化亜鉛量を求めればよい。他の方法としては、Ｘ線回折から酸化亜鉛を同定し、さらに蛍光Ｘ線分析装置で、防錆シート中の酸化亜鉛量を直接測定することもできる。
【実施例】
【００３８】
以下に実施例を挙げて、本発明をより具体的に説明するが、勿論これらに限定されるものではない。なお、以下の実施例において、「部」は「質量部」を示す。
【００３９】
〔測定評価方法〕
（１）酸化亜鉛の平均粒径
塗工液の調製に用いた酸化亜鉛分散液を、レーザー回折式粒度分布測定装置（島津製作所社のＳＡＬＤ２０００）で測定した。測定される平均粒径は、数平均粒径である。
【００４０】
（２）硫化水素吸着率
３Ｌのテドラーバックに６．５ｃｍ角の本発明の防錆シートを入れ、さらに１７０ｐｐｍの硫化水素を１Ｌ入れ、３時間後の硫化水素濃度を測定する。残存する硫化水素濃度から硫化水素吸着率を算出した。硫化水素が検出できなかった場合、硫化水素吸着率を１００％とした。
【００４１】
（３）透気度及び透気度増加量
透気度は、ＪＡＰＡＮ  ＴＡＰＰＩ  紙パルプ試験方法Ｎｏ．５−２：２０００に準じて、王研式透気度計（旭精工社製デジタル型王研式透気度・平滑度試験機）を用いて測定する。
透気度増加量は、防錆シートの透気度から、支持体の透気度を差し引いて算出した。
【００４２】
（４）塩素イオン量及び硫酸イオン量
ＪＩＳ  Ｐ８１４４「紙、板紙およびパルプ水溶性塩化物の分析方法」８及び９ａに記載の前処理を行った。すなわち、三角フラスコに、約５ｍｍ×５ｍｍに裁断した試料（絶乾相当量約１２ｇ）を精坪し、純水（約１２５ｍｌ）をいれ、還流冷却つきウォーターバスで熱水抽出（１時間）、室温にもどした後、２００ｍｌメスフラスコでメスアップし、０．４５μｍクロマトディスクでろ過した。処理後の試料について、イオンクロマト法（ダイオネクス社製のＩＣＳ−２０００型）を用いて、塩素イオン量及び硫酸イオン量を測定し、支持体（質量）に対する濃度を求めた。
【００４３】
（５）酸化亜鉛の含有量
１／１０米坪に裁断した支持体重量をＢ、塗工により作成した１／１０米坪の防錆シートを１０５±５℃で２０分間乾燥した後の重量をＣとして、下記式により算出される塗工量Ｗと、組成物中の固形分量に対する酸化亜鉛含有比率から求めた。
Ｗ＝Ａ（Ｃ−Ｂ）
式中、Ａは米坪換算のための倍率である。
【００４４】
（６）防錆試験
ダイオード端子（支持体が銅製で表面が銀メッキ）を防錆紙（商品名：ＳＳ−１、王子製紙社製）で包装後、更に、作製した防錆シートを用いて包装した。得られた包装物を、フォークリフトの通行量の多い（排ガスが多い）倉庫内で、１週間保管した後、包装物を開封し、ダイオード端子の表面における変色、黒化（銀の錆）の有無を観察した。
【００４５】
〔バインダーの種類と防錆シート透気度の関係〕
防錆シートＮｏ．１〜３
酸化亜鉛の４０％分散液（商品名；ＺＣＬ−９２１４、平均粒子径：０．４０μｍ、硫化水素消臭容量：０．２５ｍｍｏｌ／ｇ、ゼオン化成社製）を固形分換算で９０質量％、バインダーを固形分換算で１０質量％配合し、混合撹拌して固形分濃度３０％の水性塗工液を調製した。バインダーとしては、アクリル樹脂エマルジョン（ニチゴー・モビニール社のモビニール８０６０（スチレン−アクリル酸エステル共重合体の水性エマルジョンの商品名））、スチレン／ブタジエンラテックス（旭化成社のＬ１５７１）、ポリビニルアルコール（商品名：ＰＶＡ１１７、クラレ社製）水溶液を用いた。
支持体として、未晒し中性クラフト原紙（米坪：６０ｇ／ｍ２、透気度：２８秒、塩素イオン量５３ｐｐｍ、硫酸イオン量８０ｐｐｍ）を使用し、この片面に、上記で調整した塗工液を、乾燥後の塗布量が１０ｇ／ｍ２になるように塗工し、防錆シートを作製した。
作製した防錆シートＮｏ．１〜３の硫化水素吸着率及び透気度を測定するとともに、防錆試験を行った。結果を表１に示す。なお、塗工量及び塗工用組成物から算出される亜鉛含有量は、９ｇ／ｍ２である。
【００４６】
【表１】
0005418957.tif 000002
【００４７】
バインダーの種類によって、防錆シートの透気度増加量が異なることがわかる。そして、透気度増加量が大きいほど、硫化水素吸着率が低下し、透気度増加量が３７２秒で硫化水素吸着率が７３％のＮｏ．３では、一部、錆の発生が認められた。これらの結果は、バインダーとしてポリビニルアルコールを用いると、塗工液の優れた流延性に基づいて、支持体上に平滑性の高い塗膜が形成されて塗工層内部の酸化亜鉛の硫化水素吸着に対する寄与が低いためではないかと考えられる。一方、Ｎｏ．１、２では、透気度増加量が１００秒以下で、硫化水素吸着率も高く、錆の発生は認められなかった。アクリル樹脂エマルジョンやＳＢＲラテックスを用いた場合には、ポーラスな塗膜を形成することができ、これにより、塗工層内部に含まれる酸化亜鉛も表層の酸化亜鉛と同様に、硫化水素吸着に寄与できたためではないかと考えられる。
【００４８】
〔バインダー固形分と酸化亜鉛の含有比率〕
防錆シートＮｏ．４〜７
酸化亜鉛の４０％分散液（商品名；ＺＣＬ−９２１４、平均粒子径：０．４０μｍ、硫化水素消臭容量：０．２５ｍｍｏｌ／ｇ、ゼオン化成社製）及び前記アクリル樹脂エマルジョンを配合してなる塗工液において、酸化亜鉛とバインダー固形分の含有比率を表２のように変えた塗工液Ｎｏ．４〜７を用いた以外は、防錆シートＮｏ．１と同様にして防錆シートを作製した。作製した防錆シートの透気度、硫化水素吸着率を測定するとともに、防錆試験を行った。結果を表２に示す。
【００４９】
【表２】
0005418957.tif 000003
【００５０】
塗工用組成物中のバインダー含有比率が増大するにつれて、硫化水素吸着率が低下していくことがわかる。つまり、バインダー量が多くなるにしたがって、塗工層のポーラス度が低下するのではないかと考えられる。バインダー固形分：酸化亜鉛の含有比率が３３：６７では（Ｎｏ．４）、硫化水素吸着率が８０％未満となり、一部、錆の発生が認められた。一方、バインダー固形分：酸化亜鉛の含有比率が１０：９０のときには、硫化水素吸着率が１００％となり、これ以上のバインダー固形分含有率の低減は、硫化水素吸着率の向上には影響を及ぼさないと思われる。
【００５１】
〔塗工量と防錆シートの透気度〕
防錆シートＮｏ．８〜１１
Ｎｏ．１で調製した塗工用組成物の塗工量を表３のように変えることによって酸化亜鉛含有量を変えた以外は、Ｎｏ．１と同様にして防錆シートＮｏ８〜１１を作製し、硫化水素吸着率、透気度を測定するとともに、防錆試験を行った。結果を表３に示す。
【００５２】
【表３】
0005418957.tif 000004
【００５３】
塗工量の減少にしたがって、透気度増加量も減少した。形成される塗工層のポーラス度が高くなるためと考えられる。しかしながら、透気度増加量が少ない場合でも、塗工量が少なくなるのに伴って、防錆シートに含まれる酸化亜鉛量も少なくなるため、硫化水素吸着率は低下した。但し、防錆シート中の酸化亜鉛の含有量が４．５ｇ／ｍ２以上で、透気度増加量１２０秒以下であれば、高い硫化水素吸着率を確保することができ、防錆効果を発揮できることがわかる。
【００５４】
〔支持体と防錆シートの透気度〕
防錆シートＮｏ．１２〜１４
支持体として、坪量、透気度が異なる３種類のクラフト紙を使用し、Ｎｏ．１の塗工用組成物を用いて、Ｎｏ．１と同様にして、防錆シートを作製した。作製した防錆シートＮｏ．１２〜１４の透気度及び硫化水素吸着率を測定するとともに、防錆試験を行った。結果を表４に示す。
【００５５】
【表４】
0005418957.tif 000005
【００５６】
支持体の透気度が異なっても、同じ塗工液を、同じ塗工量（酸化亜鉛含有量：９ｇ／ｍ２）だけ塗工した場合、透気度増加量に若干の差異は認められたものの、いずれも透気度増加量を１２０秒以下とすることで、硫化水素吸着率を１００％保持することができた。従って、硫化水素吸着に必要十分な量の酸化亜鉛を含有する塗工用組成物を、透気度増加量を所定値以下となるように塗工することで、所望のレベルの硫化水素吸着率、防錆効果を達成できると考えられる。
【産業上の利用可能性】
【００５７】
本発明の防錆シートは、酸化亜鉛による硫化水素の吸着率を高めたもので、硫化水素による腐食が問題となる銀、銅製部品、さらにはこれらの部品をそなえた製品の包装材料として利用できる。